(57)【特許請求の範囲】
【請求項１】
形状記憶特性及び超弾性を有し，
Ａｌ３〜１０質量％と，Ｍｎ５〜２０質量％と，Ｃｏ０．００１〜２質量％と残部Ｃｕ及び不可避不純物とからなる銅系合金であって，
再結晶組織がオーステナイト（β）相内又は結晶粒界の少なくともいずれかにベイナイト（γ）相を析出させており，
また，該銅系合金は線材であり，その線材直径（Ｓ）に対する平均結晶粒径（Ｃ）の比（Ｃ／Ｓ）が１．０以上であるバンブー構造において，降伏応力が１００ＭＰａ以上であることを特徴とするＡｌ−Ｍｎ−Ｃｏ−Ｃｕよりなる銅系合金。
【請求項２】
形状記憶特性及び超弾性を有し，
Ａｌ３〜１０質量％と，Ｍｎ５〜２０質量％と，Ｃｏ０．００１〜２質量％と残部Ｃｕ及び不可避不純物とからなる銅系合金であって，
再結晶組織がオーステナイト（β）相内又は結晶粒界の少なくともいずれかにベイナイト（γ）相を析出させており，
また，該銅系合金は板材であり，その板材厚み（Ｐ）に対する平均結晶粒径（Ｃ）の比（Ｃ／Ｐ）が１．０以上であるバンブー構造において，降伏応力が１００ＭＰａ以上であることを特徴とするＡｌ−Ｍｎ−Ｃｏ−Ｃｕよりなる銅系合金。
【請求項３】
Ａｌ３〜１０質量％と，Ｍｎ５〜２０質量％と，Ｃｏ０．００１〜２質量％と，残部Ｃｕ及び不可避不純物とよりなる組成物からなる線材又は板材の銅系合金であり，再結晶組織が，オーステナイト（β）相内又は結晶粒界の少なくともいずれかに，ベイナイト（γ）相を析出させており，
上記線材はその線材直径（Ｓ）に対する平均結晶粒径（Ｃ）の比（Ｃ／Ｓ）が１．０以上であるバンブー構造において降伏応力が１００ＭＰａ以上であり，
上記板材はその板材厚み（Ｐ）に対する平均結晶粒径（Ｃ）の比（Ｃ／Ｐ）が１．０以上であるバンブー構造において降伏応力が１００ＭＰａ以上である，
形状記憶特性及び超弾性を有する，線材または板材の銅系合金を製造する方法であって，
上記組成物をオーステナイト（β）相領域となる温度に加熱保持した後，α相を出現させない２３０℃／秒以上の速度で急冷し，次いで２００〜３００℃の範囲において，時効及び変態処理を行なうことを特徴とするＡｌ−Ｍｎ−Ｃｏ−Ｃｕよりなる銅系合金の製造方法。
【発明の詳細な説明】
【０００１】
【技術分野】
本発明は，形状記憶特性及び超弾性に優れている銅系合金及びその製造方法に関する。
【０００２】
【従来技術】
従来，形状記憶特性及び超弾性を有する銅系合金としては，例えば特開２００１−２００２６号公報に示されるものがある。
そして，そこには，Ａｌ３〜１０質量％と，Ｍｎ５〜２０質量％と，Ｎｉ，Ｃｏ，Ｆｅ，Ｔｉ，ミッシュメタル等の添加元素０．００１〜１０質量％と，残部Ｃｕ及び不可避不純物とよりなる組成物からなり，再結晶組織がオーステナイト（β）相単相からなる銅系合金が示されている。
この銅系合金は，優れた形状記憶特性及び超弾性を有している。
【０００３】
ところで，形状記憶特性及び超弾性を有する銅系合金においては，特にこれをバネ材として利用する場合などには，超弾性の向上を図ることが要求される。
そして，この超弾性の向上を図ろうとする場合，オーステナイト（β）相の結晶粒を粗大化させることが効果的である。
【０００４】
【解決しようとする課題】
しかしながら，このようにオーステナイト（β）相結晶粒の粗大化を図ると，部分的に節部分を形成する，いわゆるバンブー構造が発生する。そして，かかるバンブー構造を発生させて上記のようにオーステナイト（β）相結晶粒の増大化を図ると，銅系合金の降伏応力が低下する。
そのため，オーステナイト（β）相結晶粒の増大化による超弾性の向上には限界がある。
【０００５】
本発明は，かかる従来の問題点に鑑み，バンブー構造が発生するほど結晶粒を粗大化させても，高い降伏応力を有し，形状記憶特性及び超弾性を有する銅系合金，及びその製造方法を提供しようとするものである。
【０００６】
【課題の解決手段】
第１の発明は，形状記憶特性及び超弾性を有し，
Ａｌ３〜１０質量％と，Ｍｎ５〜２０質量％と，Ｃｏ０．００１〜２質量％と残部Ｃｕ及び不可避不純物とからなる銅系合金であって，
再結晶組織がオーステナイト（β）相内又は結晶粒界の少なくともいずれかにベイナイト（γ）相を析出させており，
また，該銅系合金は線材であり，その線材直径（Ｓ）に対する平均結晶粒径（Ｃ）の比（Ｃ／Ｓ）が１．０以上であるバンブー構造において，降伏応力が１００ＭＰａ以上であることを特徴とするＡｌ−Ｍｎ−Ｃｏ−Ｃｕよりなる銅系合金にある（請求項１）。
【０００７】
本第１発明において，Ａｌは３〜１０質量％が必要である。３質量％未満では銅系合金がオーステナイト（β）相を形成し難く，一方１０質量％を越えると銅系合金が脆くなる。なお，更に好ましくはＡｌ６〜１０質量％である。
また，Ｍｎは，オーステナイト（β）相が存在しうる組成範囲を低Ａｌ側へ広げ，銅系合金の冷間加工性を向上させるために必要である。Ｍｎは５質量％未満では冷間加工性が劣り，かつオーステナイト（β）相を形成することが困難となる。一方，２０質量％を越えると形状記憶特性が低下してしまう。なお，更に好ましくは８〜１２質量％である。
また，Ｃｏは０．００１〜２質量％が必要である。Ｃｏは基地組織の強化に有効な元素である（後述の段落「００２５」参照）。
本発明においては，再結晶組織が，上記従来の銅系合金のようにオーステナイト（β）相単相ではなく，オーステナイト（β）相内又は結晶粒界の一方又は双方に，ベイナイト（γ）相を析出させている。
そのため，形状記憶特性及び超弾性を高くするために結晶粒を粗大化させてバンブー構造が発生しても，例えば１００ＭＰａ以上という高い降伏応力を得ることができる。
【０００８】
本発明において，上記形状記憶特性とは，ある回復温度以下で変形を加えても，回復温度以上に加熱すればもとの記憶した形状に戻る現象であり，また超弾性とは前記回復温度以上で曲げたり伸ばしたりしても，負荷を除くとゴムのように元の形状に戻る現象である。
【０００９】
本発明によれば，バンブー構造が発生するほど結晶粒を粗大化させても，高い降伏応力を有し，形状記憶特性及び超弾性を有するＡｌ−Ｍｎ−Ｃｏ−Ｃｕよりなる，線材の銅系合金を提供することができる。
【００１０】
次に，第２発明は，形状記憶特性及び超弾性を有し，
Ａｌ３〜１０質量％と，Ｍｎ５〜２０質量％と，Ｃｏ０．００１〜２質量％と残部Ｃｕ及び不可避不純物とからなる銅系合金であって，
再結晶組織がオーステナイト（β）相内又は結晶粒界の少なくともいずれかにベイナイト（γ）相を析出させており，
また，該銅系合金は板材であり，その板材厚み（Ｐ）に対する平均結晶粒径（Ｃ）の比（Ｃ／Ｐ）が１．０以上であるバンブー構造において，降伏応力が１００ＭＰａ以上であることを特徴とするＡｌ−Ｍｎ−Ｃｏ−Ｃｕよりなる銅系合金にある（請求項２）。
【００１１】
本第２発明において，Ａｌは３〜１０質量％が必要である。３質量％未満では銅系合金がオーステナイト（β）相を形成し難く，一方１０質量％を越えると銅系合金が脆くなる。なお，更に好ましくはＡｌ６〜１０質量％である。
また，Ｍｎは，オーステナイト（β）相が存在しうる組成範囲を低Ａｌ側へ広げ，銅系合金の冷間加工性を向上させるために必要である。Ｍｎは５質量％未満では冷間加工性が劣り，かつオーステナイト（β）相を形成することが困難となる。一方，２０質量％を越えると形状記憶特性が低下してしまう。なお，更に好ましくは８〜１２質量％である。
また，Ｃｏは０．００１〜２質量％が必要である。Ｃｏは基地組織の強化に有効な元素である（後述の段落「００２５」参照）。
【００１２】
本発明においては，再結晶組織が，上記従来の銅系合金のようにオーステナイト（β）相単相ではなく，オーステナイト（β）相内又は結晶粒界の一方又は双方に，ベイナイト（γ）相を析出させている。
そのため，形状記憶特性及び超弾性を高くするために結晶粒を粗大化させてバンブー構造が発生しても，例えば１００ＭＰａ以上という高い降伏応力を得ることができる。
【００１３】
したがって，本第２発明によれば，バンブー構造が発生するほど結晶粒を粗大化させても，高い降伏応力を有し，形状記憶特性及び超弾性を有するＡｌ−Ｍｎ−Ｃｏ−Ｃｕよりなる，板材の銅系合金を提供することができる。
【００１４】
次に，第３発明は，Ａｌ３〜１０質量％と，Ｍｎ５〜２０質量％と，Ｃｏ０．００１〜２質量％と，残部Ｃｕ及び不可避不純物とよりなる組成物からなる線材又は板材の銅系合金であり，再結晶組織が，オーステナイト（β）相内又は結晶粒界の少なくともいずれかに，ベイナイト（γ）相を析出させており，
上記線材はその線材直径（Ｓ）に対する平均結晶粒径（Ｃ）の比（Ｃ／Ｓ）が１．０以上であるバンブー構造において降伏応力が１００ＭＰａ以上であり，
上記板材はその板材厚み（Ｐ）に対する平均結晶粒径（Ｃ）の比（Ｃ／Ｐ）が１．０以上であるバンブー構造において降伏応力が１００ＭＰａ以上である，形状記憶特性及び超弾性を有する，線材または板材の銅系合金を製造する方法であって，
上記組成物をオーステナイト（β）相領域となる温度に加熱保持した後，α相を出現させない２３０℃／秒以上の速度で急冷し，次いで２００〜３００℃の範囲において，時効及び変態処理を行なうことを特徴とするＡｌ−Ｍｎ−Ｃｏ−Ｃｕよりなる銅系合金の製造方法にある（請求項３）。
【００１５】
本発明においては，上記組成物をオーステナイト（β）相領域となる温度に加熱保持した後，α相を出現させない２３０℃／秒以上の速度で急冷し，次いで２００〜３００℃の間で時効及び変態処理を行なっている。
そのため，再結晶組織は，オーステナイト（β）相単相ではなく，オーステナイト（β）相内又は結晶粒界の一方又は双方に，ベイナイト（γ）相を析出させたものとなる。それ故，結晶粒の粗大化を図ることができると共に，結晶粒の粗大化によってバンブー構造が発生しても，高い降伏応力を得ることができる。
【００１６】
また，本第３発明においては，上記組成物を用い，これをオーステナイト（β）相領域となる温度に加熱保持した後，α相が出ない程度の速度で急冷する。
上記急冷時にα相が出ると形状記憶特性及び超弾性特性が得られないという問題がある。上記の「α相が出ない程度の速度」とは，例えば８．１０質量％Ａｌ−１０．２質量％Ｍｎ−０．５１質量％Ｃｏ−残部Ｃｕの場合には，２３０℃／秒以上の速度である。
【００１７】
また，上記急冷後の時効及び変態処理は，２００〜３００℃において行なう。２００℃未満では時効及び変態処理が長くなり，処理コスト上昇という問題がある。一方，３００℃を越えると，析出したベイナイト（γ）相が粗大化し，銅系合金が脆くなることと，処理の時間範囲が狭くなり，制御が困難となる問題がある。
なお，上記の時効及び変態処理は，温度が高い程短時間で良く，例えば，２００℃では５５〜３００分，２５０℃では８〜３０分，３００℃では１〜５分とすることが好ましい（図１参照）。
【００１８】
また，更に好ましくは，時効及び変態処理は，２００〜３００℃で，かつ温度（Ｔ）℃に対する時間（ｔ）分が，Ｔ＝−２６Ｌｎ（ｔ）＋３０４と，Ｔ＝−２５Ｌｎ（ｔ）＋３３９とで囲まれた範囲において行なう。図１の実線及び破線は，概略の上記関係式を示している。
【００１９】
本第３発明においては，上記第１，第２発明に示したと同様の銅系合金を得ることができる。したがって，本発明によれば，バンブー構造が発生するほど結晶粒を粗大化させても，高い降伏応力を有し，形状記憶特性及び超弾性を有する，線材又は板材のＡｌ−Ｍｎ−Ｃｏ−Ｃｕよりなる銅系合金及を提供することができる。
【００２０】
【発明の実施の形態】
上記第１発明において，形状記憶特性及び超弾性を有する銅系合金は，上記のごとくＡｌ−Ｍｎ−Ｃｏ−Ｃｕよりなる銅系合金である。
また，上記銅系合金は，オーステナイト（β）相及びベイナイト（γ）相を発生する銅系合金であり，Ｃｕの他にＡｌ，Ｍｎ，Ｃｏを含有している。
また，上記再結晶組織におけるベイナイト（γ）相は，オーステナイト（β）相内又は結晶粒界のいずれか一方又は双方に析出しておれば良い。
【００２１】
次に，上記ベイナイト（γ）相はベイナイト変態が完全に終了していないことが好ましい。
この場合には，適量のベイナイト（γ）相のために，超弾性特性を保持したまま，例えば１００ＭＰａ以上という高い降伏応力を得ることができる。
【００２２】
次に，上記において，上記不可避不純物としては，例えばＯ，Ｎなどがある。
【００２３】
次に，上記銅系合金は，さらにＮｉ，Ｆｅ，Ｔｉ，Ｖ，Ｃｒ，Ｓｉ，Ｎｂ，Ｍｏ，Ｗ，Ｓｎ，Ｓｂ，Ｍｇ，Ｐ，Ｂｅ，Ｚｒ，Ｚｎ，Ｂ，Ｃ，Ａｇ及びミッシュメタルの１種又は２種以上よりなる添加元素を，合金全体を１００質量％として，合計で０．００１〜１０質量％含有していることが好ましい。
【００２４】
上記添加元素は，上記列挙した元素の１種又は２種以上を用いる。
その中でＮｉ及びＣｏが特に好ましい。これらの元素は冷間加工性を維持したまま固溶強化して銅系合金の強度を向上させる効果を発揮する。
上記の添加元素の含有量は，合金全体を１００質量部として，合計で０．００１〜１０質量％であるのが好ましく，特に０．００１〜５質量％が好ましい。これらの元素の合計含有量が１０質量％を超えるとマルテンサイト変態温度が低下し，β単相組織が不安定になる。
【００２５】
次に，Ｃｏ，Ｎｉ，Ｆｅ，Ｓｎ及びＳｂは，基地組織の強化に有効な元素である。Ｎｉ及びＦｅの好ましい含有量はそれぞれ０．００１〜３質量％である。Ｃｏは，ＣｏＡｌの形成により析出強化するが，過剰になると合金の靭性を低下させる。Ｃｏの含有量は０．００１〜２質量％である。Ｓｎ及びＳｂの好ましい含有量はそれぞれ０．００１〜１質量％である。
【００２６】
Ｔｉは合金特性を阻害する元素であるＮ及びＯと結合して，酸化物及び窒化物を形成する。また，Ｂと複合添加するとボライドを形成し，析出強化に寄与する。Ｔｉの好ましい含有量は０．００１〜２質量％である。
【００２７】
Ｗ，Ｖ，Ｎｂ，Ｍｏ及びＺｒは硬さを向上させて耐摩耗性を向上させる効果を有する。またこれらの元素はほとんど合金基地に固溶しないので，ｂｃｃ結晶として析出し，析出強化に有効である。Ｗ，Ｖ，Ｎｂ，Ｍｏ及びＺｒの好ましい含有量はそれぞれ０．００１〜１質量％である。
【００２８】
Ｃｒは耐摩耗性及び耐食性を維持するのに有効な元素である。Ｃｒの好ましい含有量は０．００１〜２質量％である。
Ｓｉは耐食性を向上させる効果を有する。Ｓｉの好ましい含有量は０．００１〜２質量％である。
【００２９】
Ｍｇは合金特性を阻害する元素であるＮ及びＯを除去するとともに，阻害元素であるＳを硫化物として固定し，熱間加工性や靭性の向上に効果があるが，多量の添加は粒界偏析を招き，脆化の原因となる。Ｍｇの好ましい含有量は０．００１〜０．５質量％である。
【００３０】
Ｐは脱酸剤として作用し，靭性向上の効果を有する。Ｐの好ましい含有量は０．０１〜０．５質量％である。
Ｂｅは基地組織を強化する効果を有する。Ｂｅの好ましい含有量は０．００１〜１質量％である。
【００３１】
Ｚｎは形状記憶温度を上昇させる効果を有する。Ｚｎの好ましい含有量は０．００１〜５質量％である。
Ｂ及びＣは粒界に偏析し，粒界を強化する効果，及びボライドやカーバイドを粒界に析出し，結晶粒を微細化する効果を有する。Ｂ及びＣの好ましい含有量はそれぞれ０．００１〜０．５質量％である。
【００３２】
Ａｇは冷間加工性を向上させる効果を有する。Ａｇの好ましい含有量は０．００１〜２質量％である。
ミッシュメタルは脱酸剤として作用し，靭性向上の効果を有する。ミッシュメタルの好ましい含有量は０．００１〜５質量％である。
【００３３】
次に，上記銅系合金が線材の場合，該線材は，その線材直径（Ｓ）に対する平均結晶粒径（Ｃ）の比（Ｃ／Ｓ）が１．０以上となるバンブー構造においても，降伏応力が１００ＭＰａ以上で，形状記憶特性及び超弾性を有する。
【００３４】
この場合には，特に降伏応力が１００ＭＰａ以上という優れた性質を有し，形状記憶特性及び超弾性を有する銅系合金の線材を得ることができる。上記線材直径（Ｓ）は単位がμｍ，平均結晶粒径（Ｃ）は単位がμｍである。
【００３５】
次に，上記銅系合金は板材の場合，該板材は，その板材厚み（Ｐ）に対する平均結晶粒径（Ｃ）の比（Ｃ／Ｐ）が１．０以上となるバンブー構造においても，降伏応力が１００ＭＰａ以上で，形状記憶特性及び超弾性を有する。
この場合には，上記線材の場合と同様の，銅系合金の板材を得ることができる。なお，板材厚み（Ｐ）の単位はμｍである。
【００３６】
次に，第３発明の製造方法においては，降伏応力１００ＭＰａ以上の形状記憶特性及び超弾性を有するＡｌ−Ｍｎ−Ｃｏ−Ｃｕよりなる銅系合金を得る。
この場合には，優れた降伏応力及び伸びを有する，形状記憶特性及び超弾性を有する銅系合金を得ることができる。
【００３７】
【実施例】
実験例１
８．０７質量％Ａｌ−９．６８質量％Ｍｎ−０．５１質量％Ｃｏ−残部Ｃｕよりなる銅系合金の線材（直径１ｍｍ）を用い，結晶粒を粗大化させるため８５０℃（オーステナイト（β）相領域）で５分間加熱保持し，空冷処理を４回行ない，８５０度（オーステナイト（β）相領域）で５分加熱後水焼入れを行なった。これによりオーステナイト（β）相単相とした，焼入れたままの試料１を多数準備した。
【００３８】
次に，上記試料１について，各種温度と時間において時効及び変態処理を行なった。
即ち，上記試料１を，目的とする時効及び変態処理の温度まで９９℃／分の速度で昇温し，その温度に所定時間等温保持し，変態を確認し，測定を終了した。
変態の開始，終了はＤＳＣ（示差走査熱量測定装置）により測定した。上記各試料１は２３〜２５ｍｇとした。
【００３９】
上記の時効及び変態処理の等温保持は，２００，２３０，２５０，２６０，２７０，２８０，２９０，３００，３２０，４００，５００℃をそれぞれ用いた。なお，３２０℃以上では，昇温中に変態が開始してしまうため，変態の開始，終了の時間は測定できなかった。
上記時効及び変態処理における，ベイナイト変態ＴＴＴ線図を，図１に示す。
【００４０】
図１において，左方線は変態の開始を，右方線は，変態の終了を示し，黒丸印（●），三角印（△）は上記各測定の温度を示す。
図１より，等温変態温度が高い程，変態の開始から終了までの時間が早いことが分る。また，高温にすれば時効及び変態処理時間を短くできるが，ベイナイト（γ）相の析出量の制御が難しくなる。
【００４１】
次に，上記の各試料１における，ベイナイト（γ）相を観察するため，上記測定後の試料１の断面を，腐食液によりエッチングし，ＳＥＭ（走査型電子顕微鏡）を用いて観察した。
そのＳＥＭ写真（倍率１０００倍）を，図２及び図３に示す。両図には，上記２００℃〜５００℃における各等温の時効及び変態処理温度を示した。
両図より知られるごとく，試料１にはそれぞれベイナイト（γ）相が析出（針状結晶）し，時効及び変態処理温度が低いほど析出ベイナイト（γ）相が緻密であることが分る。また，析出相は，粗大なほど脆くなるので，２００〜３００℃の低温で時効及び変態処理を行なう方が良い。
【００４２】
また，図４は，上記試料１について，ＤＳＣ測定を行なった際の時間とＤＳＣ（ｍｗ）との関係を例示している。同図中，Ｍｓはマルテンサイト変態開始温度を，Ｍｆはマルテンサイト変態終了温度を，Ａｓはマルテンサイト逆変態開始温度を，Ａｆはマルテンサイト逆変態終了温度を示している。
そして，この例では，約２５０℃からベイナイト変態が開始されていることが分る。
【００４３】
次に，上記の各温度において時効及び変態処理した試料１について，その等温変態温度と硬さ（Ｈｖ０．１）との関係を図５に示した。上記硬さは，マイクロビッカースにより，荷重１００ｇにて３〜５点測定を行なった。
同図より，２００〜３００℃までの間は，硬さの低下は余り見られないが，３００℃を越えると，著しく硬さが低下することが分る。なお，２００〜２５０℃の間は殆ど同じ硬さを維持していることが分る。
【００４４】
また，析出ベイナイト（γ）相は，上記のごとく温度が低いほど緻密で針状析出物も小さい。これらのことを考慮すると，析出ベイナイト（γ）相を，転位や応力誘起マルテンサイト相のピン止め効果として利用するには，硬さが高い方が良いと考えられるため，変態量の制御の容易さ，組織の緻密さから考えて２００〜２７０℃における時効及び変態処理温度がより望ましい。
【００４５】
次に，図６は，上記試料１について３００℃，３分の時効及び変態処理を行なった本発明にかかる銅系合金と，上記試料１について２００℃，１５分の時効及び変態処理をしたオーステナイト（β）単相の比較試料１についての，ひずみと応力との引張サイクル特性を示したものである。
同図より，本発明にかかる銅系合金（実線）は，ひずみ１％以上において１００ＭＰａ以上の高い応力を有する。
これに対して比較例にかかる銅系合金（点線）は，ひずみ５％以上において若干１００ＭＰａ程度を発揮するにすぎない。
このように，本発明の銅系合金は優れた超弾性を有することが分る。
【００４６】
実験例２
上記実験例１に示した試料１について，曲げ実験を行なった。上記試料１は，２００℃で，１５，１７８分の各時効及び変態処理を行なった。
その結果を図７に示す。
まず，上記曲げ実験は，直線状態で長さ８０ｍｍ，直径１ｍｍの銅系合金線材１を，間隔７１．５ｍｍに配置した固定枠２，２の間に，半径４９．５ｍｍの円弧状に曲げて固定した。線材１が均一に曲がるとすると，ひずみは１％に相当する。
【００４７】
同図より知られるとごく，２００℃で１７８分の時効及び変態処理をしたものは，局部折れの発生がなく，一方２００℃で１５分の時効及び変態処理をしたものは，局部折れが発生していた。
このことより，２００℃で１７８分の時効を行う場合には，オーステナイト（β）相内或いは結晶粒界の一方又は双方に，ベイナイト（γ）相が析出しているため，局部折れが発生せず，一方２００℃で１５分の時効を行う場合にはベイナイト（γ）相が析出していないため局部折れが発生すると考えられる。
【００４８】
次に，図８は結晶粒の粗大化について説明している。
即ち，同図において，（Ａ）に示す銅系合金線材１について，その結晶粒１０の粗大化を図ると，（Ｂ）に示すごとく，粗大化した結晶粒１０の間に節が形成され，銅系合金線材はいわゆるバンブー構造を呈する。
同図（Ｂ）は，線材直径（Ｓ）に対する平均結晶粒子径（Ｃ）の比（Ｃ／Ｓ）が１．０以上であることを示している。
【００４９】
本発明は，バンブー構造になっても，上記のごとく，オーステナイト（β）相内或いは結晶粒界にベイナイト（γ）相を析出させ，オーステナイト（β）単相としないことにより，降伏応力の低下防止を図っているものである。
【００５０】
実験例３
８．１２質量％Ａｌ−９．７３質量％Ｍｎ−０．５２質量％Ｃｏ−残部Ｃｕよりなる銅系合金の線材（直径１ｍｍ）を用い，実験例１と同様に結晶粒を粗大化させるため８５０℃で５分間加熱保持し，空冷処理を４回行い８５０℃で，５分加熱後，水焼入れを行なった。
これによりオーステナイト（β）相単相とした，焼入れたままの試料２〜６を多数準備した。
【００５１】
次に，これらにつき，表１に示すごとく，各種温度と時間において時効及び変態処理を行った。この処理に当っては，目的とする時効及び変態処理の温度に設定した炉内に上記線材を投入し，その温度に所定時間等温保持した。
【００５２】
上記処理の後各試料について，上記図６に示したものと同様に，ひずみと応力との引張サイクル特性を測定した。
これにより，超弾性特性を測定した。その結果を表１に示した。
表１より，試料Ｎｏ．３及びＮｏ．６は，２００℃又は３００℃における処理時間が長すぎて，ベイナイト変態が終了し，超弾性特性が得られなかった。
【００５３】
【表１】
0004275334.tif 000002
【図面の簡単な説明】
【図１】  実験例１における，ベイナイト変態ＴＴＴ線図。
【図２】  実験例１における，各種時効及び変態処理後の金属組成を示すＳＥＭ写真（倍率１０００倍）
【図３】  図２につづく，同様のＳＥＭ写真。
【図４】  実験例１における，ＤＳＣ測定の説明図。
【図５】  実験例１における，等温変態完了後の硬さを示す線図。
【図６】  実験例１における，応力−ひずみ線図。
【図７】  実験例２における，曲げ実験の説明図。
【図８】  実験例２における，結晶粒粗大化，バンブー構造の説明図。
【符号の説明】
１．．．銅系合金線材，
１０．．．結晶粒，
【図１】
0004275334.tif 000003
【図２】
0004275334.tif 000004
【図３】
0004275334.tif 000005
【図４】
0004275334.tif 000006
【図５】
0004275334.tif 000007
【図６】
0004275334.tif 000008
【図７】
0004275334.tif 000009
【図８】
0004275334.tif 000010